Brevet FR3015491A1 — publié le 20150626

PLASTIFIANT POUR MASTICS, PLASTISOLS ET ADHESIFS DOMAINE DE L'INVENTION L'invention concerne une coupe hydrocarbonée fonctionnalisée, en 5 particulier hydroxylée, utilisable en tant que plastifiant dans la formulation de mastics, plastisols et adhésifs. L'invention concerne aussi les compositions de mastics, plastisols et adhésifs comprenant ledit plastifiant. La présente invention concerne aussi l'utilisation dudit plastifiant pour 10 réduire le phénomène de ressuage dans les mastics, plastisols et adhésifs. CONTEXTE TECHNIQUE DE L'INVENTION De nombreux produits sont utilisés dans les matériaux de construction, par exemple pour les revêtements de sol, les mastics ou encore les joints de sanitaires. L'ajout de plastifiants est courant dans certaines 15 familles de mastics tels que les mastics hybrides (à base de polymères siliconés modifiés), les mastics acryliques, les mastics Polyuréthanes, les Plastisols (pâte PVC) et certains adhésifs. Un plastifiant est une molécule ou un oligomère, à l'état solide ou à l'état liquide plus ou moins visqueux, ajouté aux formulations de différents types de matériaux pour les rendre 20 plus flexibles, plus résistants, plus résilients ou plus faciles à manipuler. Un plastifiant idéal est compatible avec la matrice polymère pour éviter les phénomènes de migration, de ressuage, peu volatil, difficilement extractible par les liquides qui seront en contact avec le matériau plastifié, performant vis-à-vis de certaines propriétés comme la souplesse, résistant 25 aux chocs, au froid, à la chaleur et ayant une bonne résistivité électrique. Il ne s'oxydera pas et sera non toxique, inodore, incolore et peu coûteux. Les phtalates sont des produits très couramment utilisés comme plastifiant. Mais la pression réglementaire de plus en plus forte restreint leurs emplois dans de nombreux pays du fait de leur dangerosité pour 30 l'homme. Des alternatives à leur utilisation sont donc aujourd'hui nécessaires et très recherchées. D'autre part, les contraintes réglementaires récentes apportées par les limitations en Composés Organiques Volatiles ou COV (Volatil Organic Compounds en anglais ou VOC) dans les matériaux de construction sont 35 également à prendre en compte. En effet, ces composés ont tendance soit tout de suite, soit avec le temps à s'évaporer et/ ou se dégrader et à être une source d'émissions souvent toxiques pour l'environnement et plus particulièrement pour les santés humaine et animale. Ces émissions R: \ 35400 \ 35438 TMS \ 35438-131220-texte dépôt.docx environnant la vie de tous les jours constituent une source importante de pollution intérieure des habitations, des bureaux et des administrations et de tout espace enfermé dont l'aération est limitée. Ces émissions peuvent être majeures au moment de la pose des matériaux mais il peut également y avoir un effet à plus long terme par volatilité rémanente en fonction du temps ou même liée à la dégradation progressive du revêtement ou de la composition adhésive ou du mastic. Les fluides hydrocarbonés de type gazole, kérosène ou white spirit peuvent également être utilisés comme plastifiant secondaire dans 10 différentes formulations incluant des polymères ou résines. C'est le cas pour les mastics ou les pâtes PVC. Mais leur utilisation est aujourd'hui limitée par leur moindre compatibilité dans le polymère par rapport aux phtalates. Des phénomènes de migration en surface, de ressuage, des défauts d'aspect de surface 15 constatés empêchent la production de formules sans phtalates contenant uniquement des fluides hydrocarbonés. De par les contraintes réglementaires de plus en plus importantes, une solution technique est requise pour permettre le remplacement des phtalates dans des formulations stables et économiquement avantageuses de 20 matériaux de construction à bas taux de COV. Un des principaux objectifs de la demanderesse est donc de proposer un nouveau plastifiant exempt de phtalates, pour la formulation de matériaux de construction et de matériaux destinés au secteur automobile tels que les mastics, les plastisols ou certains types d'adhésifs. 25 Un autre des objectifs de la demanderesse est d'obtenir un plastifiant à caractère non COV, pour la formulation de matériaux de construction, de matériaux à base de résines ou de matériaux utilisés dans le secteur automobile tels que les mastics, les plastisols ou certains types d'adhésifs. Un autre objectif de la demanderesse est de proposer un plastifiant 30 permettant la formulation de mastics, plastisols et adhésifs présentant une résistance aux UV satisfaisantes. Un autre objectif de la demanderesse est de proposer un plastifiant permettant la formulation de mastics, plastisols et adhésifs ayant un durcissement satisfaisant, notamment selon la norme DIN ISO 7619 (pour 35 les mastics). Un autre objectif de la demanderesse est de proposer un plastifiant permettant la formulation de mastics, plastisols et adhésifs ne présentant pas de ressuage. R: \ 35400 \ 35438 TMS \ 35438-131220-texte dépôt.docx Un autre objectif de la demanderesse est de proposer un plastifiant permettant la formulation de mastics, plastisols et adhésifs présentant un séchage satisfaisant, c'est-à-dire un séchage en moins de 24 heures pour un film d'une épaisseur de 2 mm. Un autre objectif de la demanderesse est de proposer un plastifiant permettant la formulation de mastics, plastisols et adhésifs présentant une viscosité dynamique adéquate, c'est-à-dire une viscosité comprise entre 2000 et 8000 Pa.s. à 23°C (Rhéomètre Physica Rheolab - Aiguille Z4 - vitesse : 1 tour/ mn) . Un autre objectif de la demanderesse est de proposer un plastifiant permettant la formulation de mastics, plastisols et adhésifs présentant un temps de formation de peau satisfaisant, c'est-à-dire un temps de formation de peau à température ambiante compris entre 5 et 60 minutes. Un autre objectif de la demanderesse est de proposer un plastifiant 15 permettant la formulation de mastics, plastisols et adhésifs présentant une bonne résistance au cisaillement selon la norme DIN EN 14293 (pour les mastics). Un autre objectif de la demanderesse est de proposer un plastifiant permettant la formulation de mastics, plastisols et adhésifs présentant un 20 module d'élasticité selon la norme DIN 53504 ou selon la norme DIN 524551 adéquate (pour les mastics). Un autre objectif de la demanderesse est de proposer un plastifiant permettant la formulation de mastics, plastisols et adhésifs présentant une bonne résistance à la traction selon la norme DIN 53504 (pour les mastics). 25 Un autre objectif de la demanderesse est de proposer un plastifiant permettant la formulation de mastics, plastisols et adhésifs présentant un allongement à la rupture satisfaisant selon la norme DIN 53504 (pour les mastics). Un autre objectif de la demanderesse est de proposer un plastifiant 30 permettant la formulation de mastics, plastisols et adhésifs présentant une reprise élastique satisfaisante selon la norme DIN EN ISO 7389 (pour les mastics). RESUME DE L'INVENTION Ces objectifs sont atteints grâce à un nouveau type de plastifiant. 35 L'invention concerne donc un plastifiant pour mastics, plastisols, et adhésifs comprenant au moins une coupe hydrocarbonée caractérisée en ce que la coupe hydrocarbonée est fonctionnalisée, en particulier fonctionnalisée par R: \ 35400 \ 35438 TMS \ 35438-131220-texte dépôt.docx au moins un groupement comprenant un hétéroatome, tel que les atomes d'oxygène, soufre, phosphore et/ou azote. De préférence l'invention concerne un plastifiant pour mastics, plastisols, et adhésifs comprenant une coupe hydrocarbonée fonctionnalisée par au 5 moins un groupement comprenant un atome d'oxygène. De préférence l'invention concerne un plastifiant pour mastics, plastisols, et adhésifs comprenant une coupe hydrocarbonée fonctionnalisée par au moins un groupement choisi parmi les groupements hydroxyles, esters, acides carboxyliques et/ou cétones. 10 De préférence la coupe hydrocarbonée fonctionnalisée comprend majoritairement des groupements hydroxyles. De préférence la coupe hydrocarbonée fonctionnalisée comprend de 1 à 20 % en moles de groupements hydroxyles, préférentiellement de 5 à 10%. De préférence, la coupe hydrocarbonée est une coupe hydrocarbonée 15 hydrotraitée, hydrocraquée et/ou craquée catalytiquement, ou une coupe hydrocarbonée oléfinique. De préférence, la coupe hydrocarbonée est une coupe hydrocarbonée désaromatisée et/ou désulfurée ou une coupe hydrocarbonée oléfinique. De préférence, la coupe hydrocarbonée présente une température 20 d'ébullition comprise entre 240 et 400 °C. De préférence, la coupe hydrocarbonée présente une viscosité cinématique à 40°C comprise entre 1 et 22 mm2/ s selon la norme ASTM D445. De préférence, la coupe hydrocarbonée présente un point d'écoulement 25 allant de -40 à +10 °C selon la norme ASTM D97. De préférence, la coupe hydrocarbonée présente une teneur en composés aromatiques mesuré par spectroscopie UV, inférieure à 300 ppm, de préférence inférieure à 200 ppm. De préférence, le plastifiant comprend moins de 1% en poids de phtalates 30 par rapport au poids de plastifiant L'invention a également pour objet une composition de mastics, plastisols ou adhésifs comprenant: - au moins un polymère choisi dans le groupe consistant en un polyéther comportant deux fonctions terminales de type silane, un 35 polyuréthane comportant deux fonctions terminales de type silane, un polychlorure de vinyle, un copolymère d'éthylène-acétate de vinyle, un polyéthylène, un polypropylène, un polyamide, ou un mélange de ceux-ci ; - le plastifiant tel que décrit ci-dessus ; - au moins un composé choisi dans le groupe consistant en un épaississant, une charge, un agent de réticulation, un catalyseur de réticulation et une résine tackifiante, ou un mélange de ceux-ci. De préférence, la composition de mastics, plastisols, ou adhésifs 5 comprend de 1 à 30% en masse de plastifiant, par rapport à la masse de composition de mastics, plastisols, ou adhésifs, préférentiellement de 2 à 20% et plus préférentiellement de 5 à 15%. Selon un mode de réalisation, la composition est une composition de mastic comprenant: 10 - au moins un polymère choisi dans le groupe consistant en un polyéther comportant deux fonctions terminales de type silane, un polyuréthane comportant deux fonctions terminales de type silane, ou un mélange de ceux-ci ; - le plastifiant tel que décrit ci-dessus ; 15 - et au moins un agent de réticulation. Selon un mode de réalisation, la composition est une composition de plastisols comprenant: - au moins un polymère choisi parmi le groupe consistant en un polychlorure de vinyle ou un éthylène-acétate de vinyle, 20 - le plastifiant tel que décrit ci-dessus, - une charge. Selon un mode de réalisation, la composition est une composition d'adhésif comprenant: - au moins un polymère consistant en un polyéthylène, un 25 polypropylène, un polyamide ou un polyuréthane, - un copolymère d'éthylène acétate de vinyle, - le plastifiant tel que décrit ci-dessus, - une résine tackifiante. L'invention concerne enfin l'utilisation du plastifiant tel que décrit ci-30 dessus pour réduire le phénomène de ressuage dans des mastics, plastisols ou adhésifs. DESCRIPTION DETAILLEE DE L'INVENTION Le plastifiant selon l'invention comprend au moins une coupe hydrocarbonée. Cette coupe hydrocarbonée a la particularité d'être 35 fonctionnalisée. On entend par coupe hydrocarbonée fonctionnalisée selon l'invention, une coupe hydrocarbonée ayant été modifiée chimiquement par introduction d'hétéroatomes. L'introduction de ces hétéroatomes, confère au plastifiant R: \ 35400 \ 35438 TMS \ 35438-131220-texte dépôt.docx selon l'invention des propriétés polaires ou génère des interactions électroniques susceptibles de créer des affinités avec la matrice polymère présente dans les mastics, plastisols ou adhésifs. Les interactions polaires et/ou électroniques permettent de réduire les phénomènes de ressuage. Les hétéroatomes sont par exemple des atomes d'oxygène, de soufre, d'azote et/ou de phosphore, de préférence les hétéroatomes sont des atomes d'oxygène. Lorsque les hétéroatomes sont des atomes d'oxygène, les groupements présents dans la coupe hydrocarbonée sont par exemple, des groupements hydroxyle, cétone, acide carboxylique et/ou ester. La coupe hydrocarbonée comprend un type de groupement ou plusieurs types de groupements en mélange. De préférence, la coupe hydrocarbonée fonctionnalisée comprend majoritairement des fonctions hydroxyle, on pourra la qualifier de coupe hydrocarbonée hydroxylée. La coupe hydrocarbonée fonctionnalisée comprend de 1 à 20 % en moles de groupements hydroxyles, de préférence de 5 à 10%. Ces fonctions hydroxyles sont par exemple introduites dans la coupe hydrocarbonée par réaction d'un agent oxydant tel que le m-CPBA (acide m- chloro-peroxybenzoiquej, l'oxone, l'hydroperoxyde, le t-butyl hydroperoxyde, en présence d'un catalyseur métallique, par exemple à base de nickel ou de fer. L'oxydation conduit préférentiellement à la formation de fonctions hydroxyles sur la coupe hydrocarbonée, en limitant la formation de cétones 25 et/ou de fonctions acides. La fonctionnalisation de la coupe hydrocarbonée peut aussi être faite par oxydation d'une coupe hydrocarbonée particulière c'est-à-dire une coupe hydrocarbonée oléfinique. Une solution proposée est la transformation en diols d'oléfines internes ou terminales. Un procédé possible est une 30 oxydation en milieu aqueux avec de l'eau oxygénée pour former un époxyde, puis un diol par hydrolyse. De préférence, le plastifiant selon l'invention comprend au moins une coupe hydrocarbonée fonctionnalisée telle que décrite ci-dessus, potentiellement en mélange avec une coupe hydrocarbonée non 35 fonctionnalisée. La coupe hydrocarbonée est constituée d'alcanes linéaires, ramifiées et/ ou cycliques, de préférence en C13 à C23. La coupe hydrocarbonée peut R: \ 35400 \ 35438 TMS \ 35438-131220-texte dépôt.docx aussi être une coupe hydrocarbonée oléfinique, comprenant des alcènes linéaires, ramifiées et/ou cycliques, de préférence en C14-C22. On entend par coupe hydrocarbonée au sens de l'invention, une coupe issue de la distillation du pétrole brut, de préférence issue de la distillation atmosphérique et/ou distillation sous vide du pétrole brut, de préférence issue de la distillation atmosphérique suivie de la distillation sous vide. La coupe hydrocarbonée selon l'invention est de préférence une coupe gazole. La coupe hydrocarbonée selon l'invention est aussi de préférence soumise à des étapes d'hydrotraitement, hydrocraquage et/ou craquage 10 catalytique. La coupe hydrocarbonée selon l'invention peut aussi de préférence être soumise à une étape d'hydrodéparaffinage. La coupe hydrocarbonée selon l'invention est aussi de préférence soumise à des étapes de désaromatisation et/ou éventuellement 15 désulfuration. La coupe hydrocarbonée peut être un mélange de coupes hydrocarbonées subissant les étapes décrites ci-dessus. La coupe hydrocarbonée telle que décrite ci-dessus, présente un intervalle de distillation ID (en °C) tel que 240X ID 400 et plus 20 préférentiellement tel que 240 ID 370. La coupe hydrocarbonée peut comprendre une ou plusieurs fractions d'intervalles de distillation compris dans celui de ladite coupe. La coupe hydrocarbonée de type gazole selon l'invention comprend généralement plus de 50% en poids de composés paraffiniques, de préférence 25 plus de 60%, encore plus préférentiellement plus de 65%. La coupe hydrocarbonée selon l'invention est généralement constituée d'une majorité d'isoparaffines et d'une minorité de normales paraffines. De préférence la coupe hydrocarbonée contient plus de 50% en poids d'isoparaffines et moins de 20% en poids de normales paraffines. 30 La coupe hydrocarbonée selon l'invention comprend généralement moins de 50% en poids de composés naphténiques, de préférence moins de 45%, encore plus préférentiellement moins de 40%. La coupe hydrocarbonée selon l'invention est de préférence exempte d'aromatiques. Par exempte, on entend, une coupe hydrocarbonée 35 comprenant moins de 300 ppm d'aromatiques, de préférence moins de 200 ppm par spectrométrie UV. De préférence, la coupe hydrocarbonée selon l'invention a une teneur en soufre inférieure à 10 ppm et préférentiellement inférieure à 2 ppm. R: \ 35400 \ 35438 TMS \ 35438-131220-texte dépôt.docx La coupe hydrocarbonée selon l'invention a généralement une viscosité cinématique à 40°C comprise entre 1 et 22 mm2/ s, de préférence entre 2 et 15 mm2/ s et de manière plus préférentielle entre 2 et 13 mm2/ s selon la norme ASTM D445. La coupe hydrocarbonée selon l'invention a un point d'écoulement selon la norme ASTM D97 compris entre -40 et +10°C, de préférence compris entre -30 et 0 °C, encore plus préférentiellement compris entre -20 et 0°C. La coupe hydrocarbonée selon l'invention a par ailleurs l'avantage d'être facilement disponible sur le marché, d'être relativement économique 10 au sein de la chaîne des produits de la distillation pétrolière. Le plastifiant selon l'invention est exempt de composés de type phtalate. Par exempt selon l'invention, on entend un plastifiant comprenant moins de 1% en masse de phtalates, par rapport à la masse de plastifiant, de préférence moins de 0,5%, plus préférentiellement moins de 0,1%, encore 15 plus préférentiellement moins de 0,01%. Le plastifiant selon l'invention a généralement une viscosité cinématique à 40°C comprise entre 5 à 22 mm2/ s, de préférence entre 5 à 15 mm2/ s selon la norme ASTM D445. L'invention concerne aussi les compositions de mastics, plastisols, 20 adhésifs comprenant le plastifiant décrit ci-dessus. L'invention concerne également une composition de mastic comprenant au moins un polymère choisi dans le groupe consistant en un polyéther comportant deux fonctions terminales de type silane, un polyuréthane comportant deux fonctions terminales de type silane, ou un 25 mélange de ceux-ci, la composition de plastifiant telle que décrite ci-dessus et au moins un agent de réticulation. De préférence, le polymère est un polyéther comportant deux fonctions terminales de type silane. Avantageusement la composition de mastic comprend de 10 à 50 `)/0 en 30 poids dudit polymère, de préférence de 20 à 30 `)/0. Avantageusement la composition de mastic comprend de 10 à 30 `)/0 en poids de ladite composition de plastifiant, de préférence de 10 à 25 `)/0. De manière à satisfaire aux exigences mécaniques et physico-chimiques, la composition de mastic comprend également de manière 35 classique au moins un composé choisi dans le groupe consistant en un épaississant, une charge, un agent de réticulation et/ou un catalyseur. L'invention concerne en outre une composition de plastisols comprenant au moins un polymère choisi dans le groupe consistant en un R: \ 35400 \ 35438 TMS \ 35438-131220-texte dépôt.docx polychlorure de vinyle et l'éthylène-acétate de vinyle ou EVA, avec la composition de plastifiant telle que décrite ci-dessus et une charge. L'invention a aussi pour objet une composition d'adhésif, de préférence une composition d'adhésif thermoplastique, comprenant au moins un polymère consistant en un polyéthylène, un polypropylène ou un polyamide, un copolymère d'éthylène acétate de vinyle, la composition de plastifiant telle que décrite ci-dessus et une résine tackifiante. Les compositions de mastics, de plastisols et d'adhésifs selon l'invention comprennent de 1 à 30% en masse de plastifiant, par rapport à la 10 masse de la composition, de préférence de 2 à 20%, plus préférentiellement de 5 à 15%. Les compositions de mastics, de plastisols et d'adhésifs selon l'invention ont la caractéristique remarquable de contenir moins de 0,1% en poids de phtalates, par rapport à la masse de la composition, de préférence 15 moins de 0,05%, plus préférentiellement moins de 0,01%, encore plus préférentiellement moins de 0,001%. Les compositions de mastics, de plastisols et d'adhésifs thermoplastique telles que décrites sont sans phtalates et à bas taux de COV afin de satisfaire aux exigences réglementaires en vigueur. 20 EXEMPLES Dans la suite de la présente description, des exemples sont donnés à titre illustratif de la présente invention et ne visent en aucun cas à en limiter la portée. Différentes formulations de mastic hybride à base de polymères 25 siliconés modifiés (en anglais Silyl Modified Polymer ou SMP) ont été évaluées. Ces mastics SMP incluent les familles de produits ST-PE (Silane terminated Polyether) et ST-PU (Silane terminated Poyurethane). Les exemples suivants décrivent les compositions de mastics SMP comprenant les différents plastifiants ci-dessous: 30 - du di-isodécyl phthalate (ou DIDP) comme référence pour les phtalates, exemple 1 comparatif, - une coupe hydrocarbonée hydrocraquée fonctionnalisée, en particulier une coupe hydrocarbonée hydrocraquée hydroxylée, en particulier une coupe HYDROSEAL G3H hydroxylée, exemple 2 selon l'invention, 35 La coupe hydrocarbonée HYDROSEAL G3H est hydroxylée de la façon suivante : R: \ 35400 \ 35438 TMS \ 35438-131220-texte dépôt.docx Préparation du catalyseur : Dans 1,25 L d'acétonitrile sous atmosphère inerte, sont ajoutés 417 mg d'acétate de fer (II) et 697 mg de 2-méthyl pyridine. Le mélange est agité pendant 1 heure puis 821 mg de tétraphényle borate de sodium est ajouté. Après 1 heure de mélange, la solution de catalyseur peut être utilisée pour la réaction d'hydroxylation. Hydroxylation de la coupe hydrocarbonée HYDROSEAL G3H : 2,5 kg de coupe hydrocarbonée HYDROSEAL G3H, la solution de catalyseur et 3,75 L de dichlorométhane sont ajoutés dans un réacteur. Le mélange est chauffé autour de 37°C, puis 1,15 kg d'acide m-chloro-peroxybenzoique (à 70%) dissout dans 2,6 L de dichlorométhane et 0,9 L d'acétonitrile sont ajoutés lentement sur une période de 40 minutes. Le mélange est encore effectué pendant 1 heure à 40°C et ensuite 0,013 équivalent de la solution de catalyseur est ajouté diluée dans 200 mL de dichlorométhane et 0,9 L d'acétonitrile. 1,15 kg d'acide m-chloro-peroxybenzoique (à 70%) dissout dans 2,6 L de dichlorométhane et 0,9 L d'acétonitrile sont ajoutés lentement sur une période de 40 minutes. Le mélange est encore effectué pendant 4 heures à 40°C, puis refroidi à 25°C et mélangé pendant 24 heures. Le mélange est ensuite refroidi à 5°C et neutralisé avec une solution 2 M de carbonate de sodium. Après mélange 15 minutes, la solution aqueuse est extraite. La phase organique est encore lavée avec 5,5 L de carbonate de sodium et mélangé pendant 30 minutes. Après extraction de la phase aqueuse, la phase organique est lavée 3 fois avec 2,5 L d'eau et concentrée sous vide. Ensuite on fait 2 lavages avec 4 L d'acide chlorhydrique 2 M. Après extraction de la phase aqueuse, la phase organique est lavée 4 L d'hydroxyde de sodium et 3 L de NaC1, puis concentrée sous vide pour fournir 2,2 kg de coupe hydrocarbonée hydroxylée, avec une quantité d'alcool de 24 % molaire (détermination par silylation de la coupe hydrocarbonée hydroxylée en présence de pyridine et chlorure de triméthylsilyle puis analyse 1H RMN). Le tableau 1 regroupe les caractéristiques chimiques du mastic ST-PE utilisé pour les différentes évaluations. La formulation de l'exemple 1 contient 17% en masse d'un plastifiant phtalate qui est le Jayflex DIDP, par rapport à la masse de la formulation. La formulation de l'exemple 2 contient 17% en masse d'un plastifiant qui est une coupe Hydroseal G3H hydroxylée, par rapport à la masse de la formulation. R: \ 35400 \ 35438 TMS \ 35438-131220-texte dépôt.docx Tableau 1 : caractéristiques chimiques Exemple 1 Exemple 2 comparatif selon l'invention Nature chimique / composition (en composition (en Propriétés % massique) % massique) Polymère MS Polyéther à fonctions 15 15 203H terminales de type silane / Polymère Polymère MS Polyéther à fonctions 10 10 303H terminales de type silane / Polymère Irganox 1076 anti-oxydant phénolique à 0,2 0,2 encombrement stérique Jayflex DIDP Di-isodecyl phthalate / 17 Plastifiant DEV 1641-2 Hydroseal G3H hydroxylée / 17 Plastifiant Crayvallac PA-wax / épaississant 5,5 5,5 SLX Carbital Chalk / charge 49,9 49,9 1105 Dynasilan Vinyltrimethoxysilan/ agent 0,8 0,8 VTMO séchant Dynasilan 3-Aminopropylmethoxysilane 1,1 1,1 AMMO / agent de réticulation Tegokat 223 Dioctyltindiethanolate / 0,3 0,3 Catalyseur Tegokat 422 Dioctyltin-silane-blend / 0,2 0,2 Catalyseur TOTAL 100 100 R: \ 35400 \ 35438 TMS \ 35438-131220-texte dépôt.docx Le tableau 2 regroupe les résultats obtenus pour les différentes formulations. Tableau 2 : Propriétés mécaniques Exemple 1 Exemple 2 comparatif selon l'invention Caractéristiques DIDP DEV 1641-2 Ressuage Non Non Viscosité après 0 jour / 56 jours (en Pas) 6150 / 4800 4650 / 3450 (Méthode interne) Temps de formation de la peau (temps de lissage) 8 / 10 49/55 après 0 jour / 56 jours (en min) (Méthode interne) Dureté Shore A après 28 jours à température ambiante 28 24 (DIN ISO 7619) Résistance au cisaillement (application du mastic sur un 0,795 0,496 substrat en bois) EN 281 après 3 jours (en N/mm2) (DIN EN 14293) Résistance au cisaillement (application du mastic sur un 2,0 0,9 substrat en bois) EN 281 après 3 jours (en mm) (DIN EN 14293) Module d'élasticité à 100% (film de 2mm) 0,44 / 0,46 0,23 / 0,31 3 jours / 28 jours (en N/mm2) (DIN 53504, S2) Résistance à la traction (film de 2 mm) 1,13 / 1,16 0,73 / 0.98 3 jours / 28 jours (en N/mm2) (DIN 53504, S2) Allongement à la rupture à 3 jours / 28 jours (en %) 1150 / 1150 1150 / 1100 (DIN 53504, S2) Module d'élasticité à 100% (béton cycle A) à température 0,536 0,390 ambiante (en N/mm2) (DIN 52455-1) Module d'élasticité à 100% (aluminium cycle A) à température ambiante (en N/mm2) (DIN 52455-1) 0,518 0,398 Mode d'élasticité à 100% (Béton cycle B) à température 0,461 0,624 ambiante (en N/mm2) (DIN 52455-1) R: \ 35400 \ 35438 TMS \ 35438-131220-texte dépôt.docx Module d'élasticité à 100% (Béton cycle B) à -20°C 0,513 0,720 (en N/mm2) (DIN 52455-1) Module d'élasticité à 100% (Aluminium cycle B) à température ambiante (en N/mm2) (DIN 52455-1) 0,511 0,522 Reprise élastique à température ambiante (en %) 64 68 (DIN EN ISO 7389-B) On remarque que les propriétés mécaniques du mastic ST-PE contenant la composition d'Hydroseal G3H fonctionnalisé en tant que plastifiant sont au moins aussi bonnes voir meilleures que celles d'un mastic contenant du DIDP en tant que plastifiant notamment pour le ressuage et la reprise élastique (selon la norme DIN EN ISO 7389-B). R: \ 35400 \ 35438 TMS \ 35438-131220-texte dépôt.docx REVENDICATIONS1. Plastifiant pour mastics, plastisols, et adhésifs comprenant au moins une coupe hydrocarbonée caractérisé en ce que la coupe hydrocarbonée est fonctionnalisée. 2. Plastifiant pour mastics, plastisols, et adhésifs selon la revendication 1 caractérisé en ce que la coupe hydrocarbonée est fonctionnalisée par au moins un groupement comprenant un hétéroatome, tel que les atomes d'oxygène, soufre, phosphore et/ou azote. 3. Plastifiant pour mastics, plastisols, et adhésifs selon la revendication 1 ou 2 caractérisé en ce que la coupe hydrocarbonée est fonctionnalisée par au moins un groupement comprenant un atome d'oxygène. 4. Plastifiant pour mastics, plastisols, et adhésifs selon la revendication 1, 2 ou 3 caractérisé en ce que la coupe hydrocarbonée est fonctionnalisée par au moins un groupement choisi parmi les groupements hydroxyles, esters, acides carboxyliques et/ou cétones. 5. Plastifiant pour mastics, plastisols, et adhésifs selon l'une quelconque des revendications 1 à 4 caractérisé en ce que la coupe hydrocarbonée fonctionnalisée comprend majoritairement des groupements hydroxyles. 6. Plastifiant pour mastics, plastisols, et adhésifs selon l'une quelconque des revendications 1 à 5 caractérisé en ce que la coupe hydrocarbonée fonctionnalisée comprend de 1 à 20 % en moles de groupements hydroxyles, de préférence de 5 à 10%. 7. Plastifiant pour mastics, plastisols, et adhésifs selon l'une quelconque des revendications 1 à 6 caractérisé en ce que la coupe hydrocarbonée est une coupe hydrocarbonée hydrotraitée, hydrocraquée et/ou craquée catalytiquement ou une coupe hydrocarbonée oléfinique. 8. Plastifiant pour mastics, plastisols, et adhésifs selon l'une quelconque des revendications 1 à 7 caractérisé en ce que la coupe hydrocarbonée est une coupe hydrocarbonée désaromatisée et/ou désulfurée ou une coupe hydrocarbonée oléfinique. 9. Plastifiant pour mastics, plastisols, et adhésifs selon l'une quelconque des revendications 1 à 8, caractérisé en ce que la coupe hydrocarbonée présente une température d'ébullition comprise entre 240 et 400 °C. 10. Plastifiant pour mastics, plastisols, et adhésifs selon l'une quelconque des revendications 1 à 9, caractérisé en ce que la coupe hydrocarbonée R: \ 35400 \ 35438 TMS \ 35438-131220-texte dépôt.docxprésente une viscosité cinématique à 40°C comprise entre 1 et 22 mm2/ s selon la norme ASTM D445. 11. Plastifiant pour mastics, plastisols, et adhésifs selon l'une quelconque des revendications 1 à 10, caractérisé en ce que la coupe hydrocarbonée présente un point d'écoulement allant de -40 à +10 °C selon la norme ASTM D97. 12. Plastifiant pour mastics, plastisols, et adhésifs selon l'une quelconque des revendications 1 à 11, caractérisé en ce que la coupe hydrocarbonée présente une teneur en composés aromatiques mesurée par spectroscopie UV inférieure à 300 ppm, de préférence inférieure à 200 ppm. 13. Plastifiant pour mastics, plastisols, et adhésifs selon l'une des revendications 1 à 12, caractérisé en ce qu'il comprend moins de 1% en poids de phtalates, par rapport au poids de plastifiant. 14. Composition de mastics, plastisols, ou adhésifs comprenant: - au moins un polymère choisi dans le groupe consistant en un polyéther comportant deux fonctions terminales de type silane, un polyuréthane comportant deux fonctions terminales de type silane, un polychlorure de vinyle, un copolymère d'éthylène-acétate de vinyle, un polyéthylène, un polypropylène, un polyamide, ou un mélange de ceux-ci ; - le plastifiant selon l'une quelconque des revendications 1 à 13 ; - au moins un composé choisi dans le groupe consistant en un épaississant, une charge, un agent de réticulation, un catalyseur de réticulation et une résine tackifiante, ou un mélange de ceux-ci. 15. Composition de mastics, plastisols, ou adhésifs selon la revendication 14 caractérisée en ce qu'elle comprend de 1 à 30% en masse de plastifiant, par rapport à la masse de composition de mastics, plastisols, ou adhésifs, de préférence de 2 à 20%, plus préférentiellement de 5 à 15%. 16. Composition selon la revendication 14 ou 15, qui est une composition de mastic comprenant: - au moins un polymère choisi dans le groupe consistant en un polyéther comportant deux fonctions terminales de type silane, un polyuréthane comportant deux fonctions terminales de type silane, ou un mélange de ceux-ci ; - le plastifiant selon l'une quelconque des revendications 1 à 13 ; - et au moins un agent de réticulation. 17. Composition selon la revendication 14 ou 15, qui est une composition de plastisols comprenant: R: \ 35400 \ 35438 TMS \ 35438-131220-texte dépôt.docx- au moins un polymère choisi parmi le groupe consistant en un polychlorure de vinyle ou un copolymère éthylène-acétate de vinyle ; - le plastifiant selon l'une quelconque des revendications 1 à 13 ; - une charge. 18. Composition selon la revendication 14 ou 15, qui est une composition d'adhésif comprenant: - au moins un polymère consistant en un polyéthylène, un polypropylène, un polyamide ou un polyuréthane ; - un copolymère d'éthylène acétate de vinyle ; - le plastifiant selon l'une quelconque des revendications 1 à 13 ; - une résine tackifiante. 19. Utilisation du plastifiant selon l'une quelconque des revendications 1 à 13 pour réduire le phénomène de ressuage dans des mastics, plastisols ou adhésifs. R: \ 35400 \ 35438 TMS \ 35438-131220-texte dépôt.docx